(57)【要約】【課題】  記録画像の高解像度及び高光沢性が実現でき、感熱記録媒体のプリンター走行中に、サーマルヘッドとの摩擦による走行不良のための印画不良を防止することが可能な感熱記録媒体を提供する。【解決手段】  基材２上に、発色剤、顕色剤及び結着剤を主成分として含有する感熱発色層３、水溶性樹脂を主成分とした中間層４、活性光線硬化樹脂を主成分として含有する保護層５を、この順に設けた感熱記録媒体１で、前記活性光線硬化樹脂が、６官能アクリレートと、２〜５官能アクリレートの中から任意に選択される１種または２種以上のアクリレートとの共重合体であり、前記保護層５が、さらにシリコーン変性アクリレートを含有する構成である。【選択図】      図１
2014000750.tif 000002
【特許請求の範囲】
【請求項１】
基材上に、発色剤、顕色剤及び結着剤を主成分として含有する感熱発色層、水溶性樹脂を主成分とした中間層、活性光線硬化樹脂を主成分として含有する保護層を、この順に設けた感熱記録媒体で、前記活性光線硬化樹脂が、６官能アクリレートと、２〜５官能アクリレートの中から任意に選択される１種または２種以上のアクリレートとの共重合体であり、前記保護層がさらにシリコーン変性アクリレートを含有することを特徴とする感熱記録媒体。
【請求項２】
前記保護層は総質量に対し、前記６官能アクリレートを４０〜６０質量％、前記２〜５官能アクリレートの中から任意に選択される１種又は２種以上のアクリレートを１０〜３０質量％含有することを特徴とする請求項１に記載の感熱記録媒体。
【請求項３】
前記２〜５官能アクリレートの中から任意に選択されるアクリレートの少なくとも１種が、４官能アクリレートであることを特徴とする請求項１又は２に記載の感熱記録媒体。
【請求項４】
前記保護層に、さらに滑剤が添加されてなることを特徴とする請求項１乃至３の何れか１項に記載の感熱記録媒体。
【発明の詳細な説明】
【技術分野】
【０００１】
本発明は、プリンターによる加熱で感熱発色して記録する感熱記録媒体に関し、詳しくは基材上に、発色剤、顕色剤及び結着剤を主成分として含有する感熱発色層、中間層、保護層を、この順に設けた感熱記録媒体に関わるものである。
【背景技術】
【０００２】
従来から、基材上に、電子供与性ロイコ染料のような発色性物質と、電子受容性化合物の顕色剤と、結着剤を主成分として含有する感熱発色層と、樹脂と架橋剤を主成分とする保護層を設けた感熱記録材料が、使用されてきた。（例えば特許文献１を参照）上記の感熱記録材料は、発色性染料と顕色剤とを熱エネルギーによって反応させて発色した記録画像を得るものである。
【０００３】
上記のような感熱記録材料は、その記録材料の記録を行なうプリンターがコンパクトであり、また安価であり、かつ保守が容易であることなどの理由から、ファクシミリ、自動券売機、科学計測機等の記録媒体としてだけでなく、ＰＯＳラベル、ＣＡＤ、ＣＲＴ医療画像用等の各種プリンターの出力媒体として、多くの用途で使用されている。その中で記録画像の均一性、高解像度及び高光沢性が必要なＣＲＴ医療計測用の画像プリンター及び、寸法安定性、細線記録の必要なＣＡＤプリンターには、合成紙や、酸化チタンなどの無機顔料を含有する２軸延伸した熱可塑性樹脂フィルムが使用されている。
【０００４】
上記の記録画像の高解像度などが要求される感熱記録材料として、例えば特許文献２に、基材上に、感熱発色層、中間層、光沢層を順に形成したものが記載されている。この感熱記録材料は、光沢度、画像濃度が高く、コントラストのある記録画像が得られるが、プリンターで使用するサーマルヘッドと接触して印画する際、サーマルヘッドとの摩擦により、感熱記録媒体の走行が安定しないために、感熱発色する記録部が正規の箇所から外れる、あるいは発色濃度が安定しないなど、走行不良のための印画不良が生じる問題がある。
【先行技術文献】
【特許文献】
【０００５】
【特許文献１】特開平５−３１８９２６号公報
【特許文献２】特開平５−１７７９３８号公報
【発明の概要】
【発明が解決しようとする課題】
【０００６】
したがって、上記の問題を解決するために本発明の目的は、記録画像の高解像度及び高光沢性が実現でき、感熱記録媒体のプリンター走行中に、サーマルヘッドとの摩擦による走行不良のための印画不良を防止することが可能な感熱記録媒体を提供することである。
【課題を解決するための手段】
【０００７】
上記目的は以下の本発明によって達成される。即ち、本発明は、基材上に、発色剤、顕色剤及び結着剤を主成分として含有する感熱発色層、水溶性樹脂を主成分とした中間層、活性光線硬化樹脂を主成分として含有する保護層を、この順に設けた感熱記録媒体で、前記活性光線硬化樹脂が、６官能アクリレートと、２〜５官能アクリレートの中から任意に選択される１種または２種以上のアクリレートとの共重合体であり、前記保護層がさらにシリコーン変性アクリレートを含有することを特徴とする感熱記録媒体である。
【０００８】
これにより、保護層に６官能アクリレートと、２〜５官能アクリレートの中から任意に選択される１種または２種以上のアクリレートと、さらに滑剤としてシリコーン変性アクリレートを含有させるので、耐熱性が高く、また保護層を構成する硬化した樹脂の主鎖骨格がバランス良く構成され、さらにサーマルヘッドとの摩擦による走行不良のための印画不良を防止することができる。
【０００９】
また、本発明は、前記保護層は総質量に対し、前記６官能アクリレートを４０〜６０質量％、前記２〜５官能アクリレートの中から任意に選択される１種又は２種以上のアクリレートを１０〜３０質量％含有することを特徴とする感熱記録媒体である。この６官能アクリレートと、２〜５官能アクリレートとの配合割合を、上記の範囲にすることにより、感熱記録媒体の耐熱性をさらに向上させることができ、サーマルヘッドとの摩擦による走行不良による印画不良をより効果的に防止することができる。
【００１０】
また、本発明は、前記２〜５官能アクリレートの中から任意に選択されるアクリレートの少なくとも１種が、４官能アクリレートであることを特徴とする感熱記録媒体である。２〜５官能アクリレートの中から任意に選択されるアクリレートの中でも、４官能アクリレートを使用すると、特に耐熱性が向上する。
【００１１】
また、本発明は、前記保護層に、さらに滑剤が添加されてなることを特徴とする感熱記録媒体である。これにより、サーマルヘッドと感熱記録媒体との摩擦による抵抗が少なくなり、プリンターにおける走行不良による印画不良を、さらに防止することができる。
【発明の効果】
【００１２】
本発明の感熱記録媒体は、記録画像の高解像度及び高光沢性が実現でき、感熱記録媒体のプリンター走行中に、サーマルヘッドとの摩擦による走行不良のための印画不良を防止することができる。
【図面の簡単な説明】
【００１３】
【図１】本発明の感熱記録媒体の一つの実施形態を示す概略断面図である。
【発明を実施するための形態】
【００１４】
次に、発明の実施の形態について、詳述する。
図１は本発明の感熱記録媒体の一つの実施形態を示し、その感熱記録媒体１は、基材２の一方の面に、感熱発色層３、中間層４、保護層５を順次設けた構成である。本発明の感熱記録媒体１は、感熱発色層３が発色剤、顕色剤及び結着剤を主成分として含有する構成で、中間層４は水溶性樹脂を主成分とした構成で、さらに保護層５は活性光線硬化樹脂を主成分として含有するもので、その活性光線硬化樹脂が、６官能アクリレートと、２〜５官能アクリレートの中から任意に選択される１種または２種以上のアクリレートとの共重合体であり、その保護層がさらにシリコーン変性アクリレートを含有するものである。
【００１５】
以下、感熱記録媒体１を構成する各層について、詳細に説明する。
（基材）
基材２としては、従来公知のものでよく、上質紙、コート紙、アート紙、キャストコート紙等各種の紙、合成紙、そしてポリエチレンテレフタレート、アクリル、ポリエチレン、ポリプロピレン等のプラスチックシート等を用いることができる。 本発明では、銀塩写真の印画紙による記録媒体の質感、画像品質の仕上がりに近づけるために、基材内部に微細空隙を有するプラスチックシートや合成紙を用いることが好ましい。
【００１６】
上記の微細空隙を有するプラスチックシート又は合成紙としては、ポリオレフィン、特にポリプロピレンを主体として、それに白色無機顔科をブレンドし、あるいはポリプロピレンと非相溶なポリマーをブレンドし、これらをボイド作製開始剤として用い、これらの混合物を延伸、成膜したプラスチックシート又は合成紙が好ましい。このプラスチックフィルム又は合成紙は、それ自体が、ミクロボイドを含む層の単層であっても良いし、複数の層構成であっても良い。複数の層構成の場合には、その構成する全ての層にミクロボイドを含有しても良いし、ミクロボイドが存在しない層が存在しても良い。
【００１７】
さらに、本発明に用いられる基材は、上記に挙げた基材の任意の組み合わせによる積層体であってもよい。本発明に用いられる基材の厚みは、通常１０〜３００μｍ程度である。また、上記基材とその上に設ける層との密着性が乏しい場合には、基材の表面に各種プライマー処理やコロナ放電処理を施すのが好ましい。
【００１８】
（感熱発色層）
本発明の感熱記録媒体における感熱発色層３は、特に限定することはなく、従来公知の感熱発色層を用いることができる。感熱発色層は、発色剤、顕色剤及び結着剤を主成分として含有する塗工液を、上記の基材の表面に塗布し、乾燥させることにより形成することができる。また、感熱発色層の材料となる混合物には、必要に応じて、顔料、ワックス類、消泡剤などの添加剤や、感熱発色層の熱に対する感度を高めるための増感剤や、保存性を向上させるための安定剤などを添加してもよい。さらに、感熱発色層の材料となる混合物には、その混合物中の結着剤を架橋させるための架橋剤や、滑剤などを添加してもよい。感熱発色層は、上記の材料を含有する塗工液を、従来公知の方法、すなわち、グラビアコート、グラビアリバースコート、ロールコート等の方法で、塗工量を、乾燥時で２〜３０ｇ／ｍ2程度にして、形成することができる。
【００１９】
上記の発色剤としては、公知の無色または淡色のロイコ染料などが用いられ、例えば、（１）３，３−ビス（ｐ−ジメチルアミノフェニル）−６−ジメチルアミノフタリド、３−（ｐ−ジメチルアミノフェニル）−３−（２−フェニル−３−インドリル）フタリド、３−（ｐ−ジメチルアミノフェニル）−３−（１，２−ジメチル−３−インドリル）フタリド、３，３−ビス（９−エチル−３−カルバゾリル）−５−ジメチルアミノフタリド、３，３−ビス（２−フェニル−３−インドリル）−５−ジメチルアミノフタリドなどのトリアリールメタン系化合物；
（２）４，４−ビス（ジメチルアミノ）ベンズヒドリンベンジルエーテル、Ｎ−２，４，５−トリクロロフェニルロイコオーラミンなどのジフェニルメタン系化合物；
（３）ローダミン−β−アニリノラクタム、３−（Ｎ−メチル−Ｎ−シクロヘキシルアミノ）−６−メチル−７−アニリノフルオラン、３−ジエチルアミノ−７−オクチルアミノフルオラン、３−ジエチルアミノ−７−（２−クロロアニリノ）フルオラン、３−ジエチルアミノ−６−メチル−７−アニリノフルオラン、３−ジエチルアミノ−６−メチル− ７−（２，４−ジメチルアニリノ）フルオラン、３−ジエチルアミノ−７−ジベンジルアミノフルオラン、３−ジエチルアミノ−６−クロロ−７−（β−エトキシエチルアミノ） フルオラン、３−ジエチルアミノ−６−クロロ−７−（γ−クロロプロピルアミノ）フルオラン、３−（Ｎ−エチル−Ｎ−イソアミルアミノ）−６−メチル−７−アニリノフルオラン、３−（Ｎ−エチル−Ｎ−エトキシエチルアミノ）−６−メチル−７−アニリノフルオラン、３−（Ｎ−エチル−Ｎ−テトラヒドロフルフリルアミノ）−６−メチル−７−アニリノフルオラン、３−（Ｎ−エチル−Ｎ−トリルアミノ）−６−メチル−７−アニリノフルオラン、３−ジブチルアミノ−６−メチル−７−アニリノフルオラン、３−ジブチルアミノ−７−（２−クロロアニリノ）フルオラン、３−ジペンチルアミノ−６−メチル−７−アニリノフルオラン、３−ピペリジノ−６−メチル−７−アニリノフルオラン、３− （４−アニリノ）アニリノ−６−メチル−７−クロロフルオランなどのキサンテン系化合物；
（４）ベンゾイルロイコメチレンブル−、ｐ−ニトロベンゾイルロイコメチレンブル−などのチアジン系化合物；
（５）３−メチルスピロジナフトピラン、３−エチルスピロジナフトピラン、３−ベンジルスピロジナフトピラン、３−メチルナフト−（３−メトキシベンゾ）スピロピランなどのスピロ系化合物；
（６）その他、３，５’，６−トリス（ジメチルアミノ）−スピロ〔９Ｈ−フルオレン−９，１’（３’Ｈ）−イソベンゾフラン〕−３’−オン、１，１−ビス〔２−（４−ジメチルアミノフェニル）−２−（４−メトキシフェニル）エテニル〕−４，５，６，７−テ
トラクロロ（３Ｈ）イソベンゾフラン−３−オンなどが挙げられ、これらの染料は１種または２種以上を混合して用いることができる。
【００２０】
また、前記顕色剤としては、たとえば、ｐ−オクチルフェノ−ル、ｐ−第三ブチルフェノール、ｐ−フェニルフェノール、ｐ−ヒドロキシアセトフェノン、α−ナフトール、β−ナフトール、ｐ−第三オクチルカテコール、２，２’−ジヒドロキシビフェニル、ビスフェノール−Ａ、１，１−ビス（ｐ−ヒドロキシフェニル）ブタン、２，２−ビス（４−ヒドロキシフェニル）ヘプタン、２，２−ビス−（３−メチル−４−ヒドロキシフェニル）プロパン、２，２−ビス（３，５−ジメチル−４−ヒドロキシフェニル）プロパン、２，２−ビス（３，５−ジクロロ−４−ヒドロキシフェニル）プロパン、ビス（４−ヒドロキシフェニル）スルホン、ビス（３−アリル−４−ヒドロキシフェニル）スルホン、ビス（３，４−ジヒドロキシフェニル）スルホン、２，４’−ジヒドロキシフェニルスルホン、１，１−ビス（４−ヒドロキシフェニル）シクロヘキサン、ビス（４−ヒドロキシフェニル）エーテル、ビス〔２−（４−ヒドロキシフェニルチオ）エトキシ〕メタン、４−（４−イソプロポキシベンゼンスルホニル）フェノ−ル、４−ヒドロキシフタル酸ジメチル、ビス（４−ヒドロキシフェニル）酢酸ブチル、ｐ−ヒドロキシ安息香酸ベンジル、３，５−ジ第三ブチルサリチル酸などのフェノール系；安息香酸などの有機カルボン酸系；サリチル酸亜鉛などの金属系；２，４−ジヒドロキシ−Ｎ−２’−メトキシベンズアニリドなどのアニリド誘導体系などの顕色剤があげられ、これらの顕色剤は１種または２種以上を混合して用いることができる。
【００２１】
さらに、結着剤としては、例えば、アクリルエマルジョン、ポリビニルアルコール、メチルセルロース、メトキシセルロース、ヒドロキシエチルセルロース、カルボキシメチルセルロース、でんぷん類、ポリビニルピロリドン、アクリル酸エステル、ポリアクリルアミド重合体、スチレン− 無水マレイン酸共重合体、酢酸ビニル− 無水マレイン酸共重合体、スチレン− ブタジエン共重合体あるいはこれらの変性物などが選択できる。
【００２２】
また、前記顔料としては、例えば、水酸化アルミニウム、重質炭酸カルシウム、軽質炭酸カルシウム、酸化チタン、硫酸バリウム、シリカゲル、活性白土、タルク、クレー、カオリナイト、ケイソウ土、炭酸マグネシウム、アルミナ、酸化アルミニウムなど無機顔料や、たとえば、ポリスチレン樹脂粒子、尿素− ホルマリン樹脂粒子、ポリオレフィン粒子などの有機顔料などが選択できる。
【００２３】
また、前記増感剤としては、例えば、酢酸亜鉛、オクチル酸亜鉛、ラウリン酸亜鉛、ステアリン酸亜鉛、オレイン酸亜鉛、ベヘニン酸亜鉛、安息香酸亜鉛、サリチル酸ドデシルエステル亜鉛塩、ステアリン酸カルシウム、ステアリン酸マグネシウム、ステアリン酸アルミニウムなどの有機酸の金属塩；ステアリン酸アミド， ステアリン酸メチロールアミド， ステアロイル尿素、アセトアニリド、アセトトルイジド、安息香酸ステアリルアミド、エチレンビスステアリン酸アミド、ヘキサメチレンビスオクチル酸アミドなどのアミド化合物；１，２−ビス（３，４−ジメチルフェニル）エタン、ｍ−ターフェニル、１，２−ジフェノキシエタン、１，２−ビス（３−メチルフェノキシ）エタン、ｐ−ベンジルビフェニル、ｐ−ベンジロキシビフェニル、ジフェニルカーボネート、ビス（４−メチルフェニル）カーボネート、ジベンジルオキザレート、ビス（４−メチルベンジル）オキザレート、ビス（４−クロロベンジル）オキサレート、１−ヒドロキシ−２−ナフタレンカルボン酸フェニル、１−ヒドロキシ−２−ナフタレンカルボン酸ベンジル、３−ヒドロキシ−２−ナフタレンカルボン酸フェニル、メチレンジベンゾエート、１，４−ビス（２ −ビニロキシエトキシ）ベンゼン、２−ベンジロキシナフタレン、４−ベンジロキシ安息香酸ベンジル、ジメチルフタレート、テレフタル酸ジベンジル、ジベンゾイルメタン、４−メチルフェノキシ−ｐ−ビフェニルなどがあげられ、これらの増感剤は１種または２種以上を混合して用いることができる。
【００２４】
また、保存安定剤としては、たとえば、１，１，３−トリス（２−メチル−４ヒドロキシ−５−第三ブチルフェニル）ブタン、１，１，３−トリス（２−メチル−４−ヒドロキシ−５−シクロヘキシルフェニル）ブタン、４，４’−ブチリデンビス（２−第三ブチル−５−メチルフェノール）、４，４’−チオビス（２−第三ブチル−５−メチルフェノール）、２，２’−チオビス（６−第三ブチル−４−メチルフェノール）、２，２’−メチレンビス（６−第三ブチル−４−メチルフェノール）などのヒンダードフェノール化合物、４−ベンジルオキシ−４’−（２−メチルグリシジルオキシ）ジフェニルスルホン、ナトリウム−２，２’−メチレンビス（４，６−ジ第三ブチルフェニル）ホスフェートなどがあげられ、これらの保存安定剤は１ 種または２ 種以上を混合して用いることができる。
【００２５】
（中間層）
本発明の感熱記録媒体の中間層４としては、水溶性樹脂を主成分として構成される。その水溶性樹脂としては、例えば、ポリビニルアルコール、澱粉、変性澱粉、アラビアゴム、ゼラチン、カゼイン、キトサン、メチルセルロース、ヒドロキシエチルセルロース、ヒドロキシメチルセルロース、ポリビニルピロリドン、ポリアクリル酸塩、ポリアクリルアマイド、ポリエステル樹脂、スチレン−アクリル酸エステル共重合樹脂、スチレン−無水マレイン酸共重合樹脂、メチルビニルエーテル−無水マレイン酸共重合樹脂、イソプロピレン−無水マレイン酸共重合樹脂等の水溶性樹脂が挙げられる。
【００２６】
本発明で適用する中間層は、保護層の構成成分である活性光線硬化性樹脂などの浸透性を防止して、感熱発色層の意図しない発色を防止し、さらに最表面である保護層の光沢性を高める機能を有するものである。また、感熱発色層の発色記録を見易くするために、中間層は透明性の高いものが使用される。この中間層は、感熱発色層上に乾燥後の塗工量が１．０〜１０．０ｇ／ｍ2、望ましくは２．０〜７．０ｇ／ｍ2塗工して形成することができる。中間層は、上記に説明した感熱発色層の形成方法と同様の方法で、形成することができる。中間層の塗工量が１．０ｇ／ｍ2未満であると、均一な塗膜が形成できず、上記の機能を十分に発揮することが出来なくなる。また一方で、塗工量が１０．０ｇ／ｍ2を越えると、発色の記録感度が低下し、記録濃度が低下してしまう。
【００２７】
（保護層）
本発明の感熱記録媒体における保護層５は、活性光線硬化樹脂を主成分として、その活性光線硬化樹脂が、６官能アクリレートと、２〜５官能アクリレートの中から任意に選択される１種または２種以上のアクリレートとの共重合体であり、その保護層がさらにシリコーン変性アクリレートを含有する構成である。この保護層は、感熱記録媒体の最表面に位置し、各種の取扱上で、感熱記録媒体に傷が生じにくいようにし、また感熱記録媒体の光沢性を高め、さらにプリンターで記録する際に、サーマルヘッドとの摩擦による走行不良を防止することを主目的に設けられる。また、感熱発色層の発色記録を見易くするために、保護層も中間層と同様に、透明性の高いものが使用される。
【００２８】
＜定義＞
本明細書において、活性光線硬化性樹脂とは活性光線を照射する前の前駆体または組成物を意味し、活性光線を照射して活性光線硬化性樹脂を硬化させたものを活性光線硬化樹脂というものとする。
【００２９】
また、本明細書において、活性光線とは、活性光線硬化性樹脂に対して化学的に作用させて重合を促進せしめる光線を意味し、具体的には、可視光線、紫外線、Ｘ線、電子線、α線、β線、γ線等を意味する。以下に、活性光線硬化性樹脂を組成する各成分について述べる。
【００３０】
＜６官能アクリレート＞
６官能アクリレートとは、１分子中に６個の官能基を有するアクリレートであり、例えば、脂肪族ウレタンアクリレート、芳香族ウレタンアクリレート等が使用可能である。中でも本発明においては、６個の官能基のうち少なくとも１以上の官能基がビニル基である６官能アクリレートを好適に使用することができ、６個全ての官能基がビニル基である６官能アクリレートを特に好適に使用することができる。
【００３１】
＜２官能アクリレート＞
２官能アクリレートとは、１分子中に２個の官能基を有するアクリレートであり、例えば、ジオキサングリコールジアクリレート、トリシクロデカンジメタノールジアクリレート、ビスフェノールＡ型エポキシアクリレート、ウレタンアクリレート等が使用可能である。中でも本発明においては、２個の官能基のうち１の官能基がビニル基である２官能アクリレートを好適に使用することができ、２個全ての官能基がビニル基である２官能アクリレートを特に好適に使用することができる。
【００３２】
＜３官能アクリレート＞
３官能アクリレートとは、１分子中に３個の官能基を有するアクリレートであり、例えば、エトキシ化イソシアヌル酸トリアクリレート、ε−カプロラクトン変性トリス−(２−アクリロキシエチル)イソシアヌレート等が使用可能である。中でも本発明においては、３個の官能基のうち少なくとも１以上の官能基がビニル基である３官能アクリレートを好適に使用することができ、３個全ての官能基がビニル基である３官能アクリレートを特に好適に使用することができる。
【００３３】
＜４官能アクリレート＞
４官能アクリレートとは、１分子中に４個の官能基を有するアクリレートであり、例えば、ジペンタエリスリトールポリアクリレート、エトキシ化ペンタエリスリトールテトラアクリレート、ジトリメチロールプロパンテトラアクリレート、ペンタエリスリトールテトラアクリレート等が使用可能である。中でも本発明においては、４個の官能基のうち少なくとも１以上の官能基がビニル基である４官能アクリレートを好適に使用することができ、４個全ての官能基がビニル基である４官能アクリレートを特に好適に使用することができる。
【００３４】
＜５官能アクリレート＞
５官能アクリレートとは、１分子中に５個の官能基を有するアクリレートであり、例えば、ジペンタエリスリトールポリアクリレート等が使用可能である。中でも本発明においては、５個の官能基のうち少なくとも１以上の官能基がビニル基である５官能アクリレートを好適に使用することができ、５個全ての官能基がビニル基である５官能アクリレートを特に好適に使用することができる。
【００３５】
また、保護層の全質量に対し、６官能アクリレートを４０〜６０質量％、好ましくは４５〜５５質量％の割合で、２〜５官能アクリレートの中から任意に選択される１種又は２種以上のアクリレートを１０〜３０質量％、好ましくは１５〜２５質量％の割合で含有して構成されることが好ましい。このような組成配分とすることで、耐熱性をさらに向上させることができ、耐熱性が低いことによるサーマルヘッドとの摩擦による走行不良を防止でき、結果として印画不良を防止することが可能となる。
【００３６】
このとき、６官能アクリレートが４０質量％未満では、含有量が少なすぎるため、環状構造を持つ主鎖骨格の割合が低い為、必要とする耐熱性が得ることができない虞があり、また６０質量％を超える比率では光重合反応における反応点が多すぎるため、主鎖骨格の形成が多角的に進行し、主鎖長の短いものが得られてしまい、耐熱性が減少してしまう虞が生ずることとなる。また、２〜５官能アクリレートの中から選択される１種または２種以上のアクリレート含有量が１０質量％未満では、含有量が少なすぎるため、主鎖骨格同士を理想的に結合させる効果が得られず、３０質量％を越える比率では、主鎖骨格に対する含有量が多すぎるため、主鎖骨格を理想的に結合させることができなくなる虞が生ずることとなる。
【００３７】
また、６官能アクリレートとともに含有される、２〜５官能アクリレートの中から選択される少なくとも１種のアクリレートが４官能アクリレートであることが好ましい。６官能アクリレートとともに、少なくとも４官能アクリレートが含有された活性光線硬化性樹脂を主体とする保護層とすることで、最も優れた耐熱性を有する保護層を得ることができる。
【００３８】
＜シリコーン変性アクリレート＞
シリコーン変性アクリレートは、保護層に滑性を付与させるために、添加されるものである。シリコーン変性アクリレートは、シリコーン変性エステルアクリレートまたはシリコーン変性ウレタンアクリレートが好ましく用いられる。シリコーン変性エステルアクリレートとは、カルボキシ基含有化合物とポリシロキサン骨格を有する多価アルコールとを脱水縮合させるか、ポリシロキサン骨格を有するカルボキシ基含有化合物と多価アルコールとを脱水縮合させて得られる１分子中に２以上の水酸基を有するシリコーン変性オリゴエステルに（メタ）アクリル酸をエステル結合させて得られるアクリレートであり、（メタ）アクリロイル基を１分子中に３〜１２、好ましくは５〜１０有するものが好ましく、数平均分子量２００以上１０，０００以下のものが好ましい。また、粘度調整などの目的で、カルボキシ基含有化合物とポリシロキサン骨格を有する多価アルコールとを脱水縮合させる場合に、慣用の多価アルコールを少量共存させても良い。また、同じ目的でポリシロキサン骨格を有するカルボキシ基含有化合物と多価アルコールとを脱水縮合させる場合に慣用のカルボキシ基含有化合物を少量共存させても良い。
【００３９】
シリコーン変性ウレタンアクリレートは、（ａ）ポリイソシアネート、（ｂ）ポリシロキサン骨格を有する多価アルコール、及び（ｃ）水酸基と（メタ）アクリロイル基を有する化合物とを反応させて得られるものである。その反応に際しては、上記（ｂ）と（ｃ）の合計の水酸基（ＯＨ）と、（ａ）のイソシアネート基（ＮＣＯ）との当量比（ＯＨ／ＮＣＯ）が０．９／１〜１／０．９、好ましくは１／１ となるように反応させればよい。
【００４０】
保護層の全質量に対し、１〜２０質量％の割合で、上記のシリコーン変性アクリレートを混合させることが好ましい。このシリコーン変性アクリレートの含有量が少なすぎると、サーマルヘッドとの滑性が十分でなくなり、走行不良による印画不良が生じやすくなる。また、シリコーン変性アクリレートの含有量が多すぎると、耐熱性が低下しやすくなる。
【００４１】
また、上記の活性光線硬化性樹脂には、必要に応じて光重合開始剤を添加することとしてもよい。光重合開始剤としては、一般的に紫外線硬化性塗料の光増感剤として用いられている各種の光増感剤を用いることができる。このような光重合開始剤としては、例えば、ベンゾイン、ベンゾインメチルエーテル、ベンゾインエチルエーテル、ベンゾインイソプロピルエーテル、α−メチルベンゾイン、α−フェニルベンゾイン等のベンゾイン系化合物；アントラキノン、メチルアントラキノン等のアントラキノン系化合物；ベンジル：ジアセチル；アセトフェノン、ベンゾフェノン等のフェニルケトン化合物；ジフェニルジスルフィド、テトラメチルチウラムスルフィド等のスルフィド化合物；α−クロルメチルナフタリン；アントラセン及びヘキサクロロブタジエン、ペンタクロロブタジエン等のハロゲン化炭化水素等が挙げられる。上記の光重合開始剤を添加するのは、活性光線硬化性樹脂の中でも、紫外線硬化性樹脂を用いた場合に好ましく行なわれる。それは、紫外線硬化性樹脂を硬化させるための照射する紫外線の量を、過大にせずに、抑制することができるからである。
【００４２】
また、保護層には、上記の活性光線硬化性樹脂に加え、アクリル系樹脂及びセルロース系樹脂のいずれか一方又は双方が含有することができる。保護層が活性光線により硬化した樹脂の他に、アクリル樹脂、セルロース系樹脂等の活性光線により硬化しない樹脂を含有することで、保護層に柔軟性を付与して、保護層が硬化収縮によりカールすることを防止することが可能となる。
【００４３】
保護層に含有されるアクリル系樹脂としては、例えば、ポリメチルメタクリレート、ポリアクリルアミド、スチレンアクリル共重合体等が挙げられる。上記アクリル系樹脂の中でも、ポリメチルメタクリレートを特に好適に用いることができる。また、保護層に含有されるセルロース系樹脂としてはセルロース・アセテート、セルロース・アセテート・ブチレート、セルロース・アセテート・プロピレート等が挙げられる。上記セルロース系樹脂の中でも、セルロース・アセテート・プロピレートを特に好適に用いることができる。
【００４４】
アクリル系樹脂及びセルロース樹脂などは、上記の活性光線硬化樹脂における耐熱性の効果を妨げない範囲で適宜含有させることができ、その含有量について特に限定はしないが、保護層の全質量に対し、５〜１５質量％の割合で含有されていることが好ましい。５質量％未満である場合には、アクリル系樹脂、セルロース樹脂を含有することによる硬化収縮の防止効果を発揮することができなくなる場合があり、また、１５質量％を超える場合には、その分活性光線硬化樹脂の含有量が減少することとなり、所望の耐熱効果を得られなくなる虞があるためである。
【００４５】
また、保護層には、サーマルヘッドとの滑り性を向上させるために、上記のシリコーン変性アクリレート以外の滑剤を添加することが好ましい。その滑剤として金属石鹸、シリコーンオイル、シリコーン変性樹脂及びリン酸エステルよりなる群より選択される少なくとも一種を含むことが好ましい。本発明では、滑剤として一種の滑剤を含むものであっても、添加量の最適化によって充分な滑性を発現させることが可能であるが、滑剤として複数の滑剤を併用することにより、低印画エネルギーから高印画エネルギー領域に至るまで、より安定な滑性を得ることができる。
【００４６】
上記金属石鹸としては、例えば、アルキルリン酸エステルの多価金属塩、アルキルカルボン酸の金属塩等が挙げられる。上記アルキルリン酸エステルの多価金属塩としては、プラスチック用添加剤として公知のものを使用することができる。上記アルキルリン酸エステルの多価金属塩は、一般に、アルキルリン酸エステルのアルカリ金属塩を多価金属で置換することによって得られ、種々のグレードのものが入手可能である。このアルキルリン酸エステルにおけるアルキル基としては、炭素数１２以上が好ましく、特にステアリル基が滑性に優れ、好ましい。またアルキルリン酸エステルの多価金属塩における金属塩は、亜鉛またはアルミニウム塩が好ましい。また、上記の金属石鹸のアルキルカルボン酸の金属塩に関しては、アルキル基としては、炭素数１１以上が好ましく、特にドデシル基、ヘプタデシル基が好ましく、その金属塩として、マグネシウム塩、亜鉛塩、アルミニウム塩が好ましい。上記の金属石鹸は、保護層の全固形分に対し、０．５〜１０％の含有割合が好ましい。その金属石鹸の含有割合が少なすぎると、保護層に十分な滑り性を付与することができず、また一方で、その含有割合が多すぎると、保護層の物理的強度等が低下するので好ましくない。
【００４７】
上記シリコーンオイルを滑剤として使用した場合、低印画エネルギーから高印画エネルギー領域に至るまで優れた滑性を発現させることができる。上記シリコーンオイルとしては、従来公知の何れのものを使用してもよい。上記シリコーンオイルは、保護層の全固形分に対し、１〜１０％の含有割合が好ましい。上記シリコーンオイルの含有割合が少なすぎると、サーマルヘッドとの十分な滑性を得ることができなくなる。また一方で、その含有割合が多すぎると、感熱記録媒体の巻取り保管中に、そのシリコーンオイルが基材の裏面側に転移してしまうことがある。
【００４８】
上記リン酸エステルを滑剤として使用した場合、低印画エネルギーから高印画エネルギー領域に至るまで優れた滑性を発現させることができる。上記リン酸エステルとしては、例えば、（１）炭素数６〜２０の飽和又は不飽和高級アルコールのリン酸モノエステル又はジエステル、（２）ポリオキシアルキレンアルキルエーテル又はポリオキシアルキレンアルキルアリルエーテルのリン酸モノエステル又はジエステル、（３）上記飽和又は不飽和高級アルコールのアルキレンオキシド付加物（平均付加モル数１〜８）のリン酸モノエステル又はジエステル、（４）炭素数８〜１２のアルキル基を有するアルキルフェノール又はアルキルナフトールのリン酸モノエステル又はジエステル等が挙げられる。
【００４９】
上記（１）及び（３）における飽和又は不飽和高級アルコールとしては、例えば、セチルアルコール、ステアリルアルコール、オレイルアルコール等が挙げられる。上記（３）におけるアルキルフェノールとしては、ノニルフェノール、ドデシルフェノール、ジフェニルフェノール等が挙げられる。上記リン酸エステルは、保護層の全固形分に対し、１〜１０％の含有割合が好ましい。上記リン酸エステルの含有割合が少なすぎると、充分な滑り性が得られないことがあり、またその含有割合が多すぎると、感熱記録媒体の巻取り保管中に、そのリン酸エステルが基材の裏面側に転移してしまうことがある。
【００５０】
上記シリコーン変性樹脂を滑剤として使用した場合、低印画エネルギー領域で優れた滑性を発現させることができるとともに、高印画エネルギー領域においても好適に滑性を発現でき、プリンター走行中におけるサーマルヘッドとの摩擦による走行不良のための印画不良を好適に防止することができる。上記シリコーン変性樹脂としては、その分子の一部にポリシロキサン基を有する樹脂を意味する。上記シリコーン変性樹脂は、従来公知の方法、例えば、ポリシロキサン基含有ビニルモノマーと別の種類のビニルモノマーとの共重合、熱可塑性樹脂と反応性シリコーンとの反応等により調製することができる。
【００５１】
上記シリコーン変性樹脂で、シリコーン変性アクリレート以外のものとしては、熱可塑性樹脂とポリシロキサン基含有ビニルモノマーをブロック共重合させる方法、熱可塑性樹脂とポリシロキサン基含有ビニルモノマーをグラフト共重合させる方法、又は、熱可塑性樹脂に反応性シリコーンを反応させる方法により調製したものが挙げられる。上記シリコーン変性樹脂を構成する熱可塑性樹脂としては、例えば、ポリウレタン樹脂、ポリエステル樹脂、エポキシ樹脂、ポリアセタール樹脂、ポリカーボネート樹脂、ポリイミド樹脂等を挙げることができ、なかでも、ポリウレタン樹脂、ポリエステル樹脂等が好ましい。
【００５２】
上記反応性シリコーンとは、主鎖にポリシロキサン構造を有し、片末端又は両末端に熱可塑性樹脂の官能基と反応する反応性官能基を有する化合物である。上記反応性官能基としては、アミノ基、水酸基、エポキシ基、ビニル基、カルボキシ基等が挙げられる。上記シリコーン変性樹脂は、保護層の全固形に対し、１〜２０％の含有割合が好ましい。上記シリコーン変性樹脂の含有割合が少なすぎると、熱印加時におけるサーマルヘッドとの滑性不足によって走行不良による印画不良が生じる傾向がある。また、その一方、その含有割合が多すぎると、感熱記録媒体の巻取り保管中に、そのシリコーン変性樹脂が基材の裏面側に転移してしまう、また耐熱性が低下することがある。
【００５３】
また、保護層の厚さについても特に限定はないが、保護層の厚さが薄すぎる場合には、上記活性光線硬化性樹脂による耐熱性の効果を発揮できない虞が生ずる。このような点を考慮すると、保護層の厚さは乾燥時で０．８ｇ／ｍ2〜５ｇ／ｍ2であることが好ましい。この保護層は、上記の活性光線硬化性樹脂と、必要に応じて、光重合開始剤、滑剤などを加え、さらに有機溶剤を混合して作成した塗工液を用いて、上記に説明した感熱発色層の形成方法と同様の方法で、形成することができる。但し、保護層に含有する活性光線硬化性樹脂を硬化させるため、その対応した活性光線を照射して硬化させる。
【００５４】
上記の照射する活性光線の量は、重合が開始されるラジカル量が発生する量であれば十分であり、活性光線や硬化性モノマーの種類、または光重合開始剤の有無や種類により適宜選択される。６官能アクリレートと、２〜５官能アクリレートの中から任意に選択される１種または２種以上と、さらにシリコーン変性アクリレートを含有する紫外線硬化性樹脂である重合性モノマーと、光重合開始剤を含む硬化性樹脂を用いる場合は、例えば２００〜４５０ｎｍの紫外線を、好ましくは積算エネルギーが０．１〜２００Ｊ／ｃｍ2の範囲となるように照射する。使用するランプの具体例としては、蛍光灯、ケミカルランプ、メタルハライドランプ、高圧水銀灯ランプ、低圧水銀灯ランプ、無電極ランプ、ＵＶ−ＬＥＤを挙げることができる。活性光線の照射雰囲気下は、空気中でもよいし、窒素、アルゴン等の不活性ガス中でもよい。
【実施例】
【００５５】
次に実施例を挙げて、本発明を更に具体的に説明する。以下、特に断りのない限り、部又は％は質量基準である。
（実施例１）
基材２として、株式会社ユポ・コーポレーション製の合成紙ユポ（登録商標）の厚さ８０μｍのＦＰＧ−８０を用い、その一方の面に、下記組成の感熱発色層塗工液を用いて、グラビアコート法により、乾燥時の厚さで７ｇ／ｍ2になるように、感熱発色層３を形成した。
【００５６】
（感熱発色層塗工液）
黒染料（３−（Ｎ−エチル−Ｎアシルアミノ）−６−メチル−７アニリノフルオラン）
１０部
顕色剤（ビスフェノールＡ）                                              ８５部
溶剤（ポリビニルアルコール１０％水溶液）                                  ５部
【００５７】
上記の感熱発色層の上に、下記組成の中間層塗工液を用いて、グラビアコート法により、乾燥時の厚さで５ｇ／ｍ2になるように、中間層４を形成した。
（中間層塗工液）
ポリビニルアルコール（ＰＶＡ−１１７、（株）クラレ製）                    ２部
水                                                                        ８部
【００５８】
また、上記の中間層の上に、下記組成の保護層塗工液１を用いて、グラビアコート法により、乾燥時の厚さで３ｇ／ｍ2になるように、保護層５を形成して、実施例１の感熱記録媒体を作製した。但し、保護層塗工液を塗布後、加速電圧１６５kＶ、酸素濃度１００ｐｐｍの条件で５Mｒａｄの線量で電子線照射を行なって、硬化させた。
【００５９】
（保護層塗工液１）
・芳香族ウレタンアクリレート                                              １６部
（ＥＢＥＣＲＹＬ２２０  ダイセルサイテック（株））
・ペンタエリスリトールテトラアクリレート                                    ８部
（ＮＫエステル  Ａ−ＴＭＭＴ  新中村化学工業（株））
・シリコーン変性アクリレート                                            ３．５部
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００６０】
（実施例２）
上記の保護層塗工液１を、下記組成の保護層塗工液２に変更した以外は、全て実施例１と同様にして、実施例２の感熱記録媒体を作製した。
（保護層塗工液２）
・芳香族ウレタンアクリレート                                              １６部
（ＥＢＥＣＲＹＬ２２０  ダイセルサイテック（株））
・エトキシ化ビスフェノールＡジアクリレート                                  ８部
（ＮＫエステル  ＡＢＥ−３００  新中村化学工業（株））
・シリコーン変性アクリレート                                            ３．５部
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００６１】
（実施例３）
上記の保護層塗工液１を、下記組成の保護層塗工液３に変更した以外は、全て実施例１と同様にして、実施例３の感熱記録媒体を作製した。
（保護層塗工液３）
・芳香族ウレタンアクリレート                                              １６部
（ＥＢＥＣＲＹＬ２２０  ダイセルサイテック（株））
・エトキシ化イソシアヌル酸トリアクリレート                                  ８部
（ＮＫエステル  Ａ−９３００  新中村化学工業（株））
・シリコーン変性アクリレート                                            ３．５部
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００６２】
（実施例４）
上記の保護層塗工液１を、下記組成の保護層塗工液４に変更した以外は、全て実施例１と同様にして、実施例４の感熱記録媒体を作製した。
（保護層塗工液４）
・芳香族ウレタンアクリレート                                              １６部
（ＥＢＥＣＲＹＬ２２０  ダイセルサイテック（株））
・ジペンタエリスリトールポリアクリレート（４官能アクリレート）              ８部
（ＮＫエステル  Ａ−９５５０  新中村化学工業（株））
・シリコーン変性アクリレート                                            ３．５部
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００６３】
（実施例５）
上記の保護層塗工液１を、下記組成の保護層塗工液５に変更した以外は、全て実施例１と同様にして、実施例５の感熱記録媒体を作製した。
（保護層塗工液５）
・芳香族ウレタンアクリレート                                              １６部
（ＥＢＥＣＲＹＬ２２０  ダイセルサイテック（株））
・ペンタエリスリトールテトラアクリレート                                    ８部
（ＮＫエステル  Ａ−ＴＭＭＴ  新中村化学工業（株））
・シリコーン変性アクリレート                                            ３．５部
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００６４】
（実施例６）
上記の保護層塗工液１を、下記組成の保護層塗工液６に変更した以外は、全て実施例１と同様にして、実施例６の感熱記録媒体を作製した。
（保護層塗工液６）
・芳香族ウレタンアクリレート                                          １３．５部
（ＥＢＥＣＲＹＬ２２０  ダイセルサイテック（株））
・ペンタエリスリトールテトラアクリレート                                ６．５部
（ＮＫエステル  Ａ−ＴＭＭＴ  新中村化学工業（株））
・シリコーン変性アクリレート                                            ３．５部
・ポリメチルメタクリレート                                                  ４部
（ダイヤナールＢＲ−８０  三菱レイヨン（株））
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００６５】
（実施例７）
実施例１で使用した保護層塗工液１に、光重合開始剤としてチバ・スペシャルティ・ケミカルズ（株）製イルガキュア１８４（１−ヒドロキシシクロヘキシルフェニルケトン）を３部添加した以外は、全て実施例１と同様にして、実施例７の感熱記録媒体を作製した。但し、保護層塗工液を塗布後、２００ｍＪ／ｃｍ2の紫外線照射によって塗工膜を硬化させた。
【００６６】
（実施例８）
実施例２で使用した保護層塗工液２に、光重合開始剤としてチバ・スペシャルティ・ケミカルズ（株）製イルガキュア１８４（１−ヒドロキシシクロヘキシルフェニルケトン）を２部添加した以外は、全て実施例２と同様にして、実施例８の感熱記録媒体を作製した。
【００６７】
（実施例９）
実施例３で使用した保護層塗工液３に、光重合開始剤としてチバ・スペシャルティ・ケミカルズ（株）製イルガキュア１８４（１−ヒドロキシシクロヘキシルフェニルケトン）を２部添加した以外は、全て実施例３と同様にして、実施例９の感熱記録媒体を作製した。
【００６８】
（実施例１０）
実施例４で使用した保護層塗工液４に、光重合開始剤としてチバ・スペシャルティ・ケミカルズ（株）製イルガキュア１８４（１−ヒドロキシシクロヘキシルフェニルケトン）を２部添加した以外は、全て実施例４と同様にして、実施例１０の感熱記録媒体を作製した。
【００６９】
（実施例１１）
実施例５で使用した保護層塗工液５に、光重合開始剤としてチバ・スペシャルティ・ケミカルズ（株）製イルガキュア１８４（１−ヒドロキシシクロヘキシルフェニルケトン）を２部添加した以外は、全て実施例５と同様にして、実施例１１の感熱記録媒体を作製した。
【００７０】
（実施例１２）
実施例６で使用した保護層塗工液６に、光重合開始剤としてチバ・スペシャルティ・ケミカルズ（株）製イルガキュア１８４（１−ヒドロキシシクロヘキシルフェニルケトン）を２部添加した以外は、全て実施例６と同様にして、実施例１２の感熱記録媒体を作製した。
【００７１】
（比較例１）
上記の保護層塗工液１を、下記組成の保護層塗工液７に変更した以外は、全て実施例１と同様にして、比較例１の感熱記録媒体を作製した。
（保護層塗工液７）
・芳香族ウレタンアクリレート                                              １６部
（ＥＢＥＣＲＹＬ２２０  ダイセルサイテック（株））
・イソボニルアクリレート                                                    ８部
（ＮＫエステル  Ａ−ＩＢ  新中村化学工業（株））
・シリコーン変性アクリレート                                            ３．５部
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００７２】
（比較例２）
上記の保護層塗工液１を、下記組成の保護層塗工液８に変更した以外は、全て実施例１と同様にして、比較例２の感熱記録媒体を作製した。
（保護層塗工液８）
・芳香族ウレタンアクリレート                                              ２４部
（ＥＢＥＣＲＹＬ２２０  ダイセルサイテック（株））
・シリコーン変性アクリレート                                            ３．５部
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００７３】
（比較例３）
上記の保護層塗工液１を、下記組成の保護層塗工液９に変更した以外は、全て実施例１と同様にして、比較例３の感熱記録媒体を作製した。
（保護層塗工液９）
・芳香族ウレタンアクリレート                                          ２７．５部
（ＥＢＥＣＲＹＬ２２０  ダイセルサイテック（株））
・ジンクステアリルアシッドフォスフェイト                                    ２部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００７４】
（比較例４）
上記の保護層塗工液１を、下記組成の保護層塗工液１０に変更した以外は、全て実施例１と同様にして、比較例４の感熱記録媒体を作製した。
（保護層塗工液１０）
・芳香族ウレタンアクリレート                                          ２１．５部
（ＥＢＥＣＲＹＬ２２０  ダイセルサイテック（株））
・シリコーン変性アクリレート                                            ３．５部
・ジンクステアリルアシッドフォスフェイト                                ４．５部
（ＬＢＴ１８３０精製  堺化学工業（株））
・タルク                                                                ０．５部
（ミクロエースＰ−３  日本タルク工業（株））
・メチルエチルケトン                                                      ５６部
・メチルイソブチルケトン                                                  １４部
【００７５】
上記の作製した実施例及び比較例の各感熱記録媒体に対し、ソニー（株）製ＵＰ−８９７ＭＤ  感熱プリンターにより、テストパターンで記録を行なった。得られた印画物における画質評価と光沢度の測定を以下の条件にて行なった。
（画質評価）
上記の記録された各感熱記録媒体の記録画像を目視にて観察し、以下の基準にて、評価した。
◎；発色記録された濃度の高濃度部分が非常に鮮明に再現され、また鮮明な階調性が得られて、非常に良好である。
○−◎；発色記録された画像の高濃度部分の鮮明性と階調性の評価が、◎と○の評価結果の中間の結果である。
○；発色記録された濃度の高濃度部分が鮮明に再現され、また鮮明な階調性が得られて、良好である。
△；発色記録された濃度の高濃度部分の再現性がある程度あり、また階調性もある程度得られて、ほぼ良好である。
×；発色記録された濃度の高濃度部分の再現性が悪く、階調性が悪いものである。
【００７６】
（光沢度の測定）
測定機：日本電色（株）製  光沢度計  Ｇｌｏｓｓ  ｍｅｔｅｒ  ＶＧ２０００
測定入射角：２０度
測定方向：走査方向
光沢度の評価は、上記の測定した光沢度が８０以上であるものを良好、それ以外のものを不良とした。
【００７７】
（動摩擦力）
また、上記の実施例及び比較例で作製した感熱記録媒体に対し、以下の条件にて、摩擦力（動摩擦力）を測定した。
京セラ（株）製サーマルヘッドＫＳＴ−１０５−１３ＦＡＮを用い、これに４ｋｇＷの荷重、印画エネルギー０．２Ｗ／ｄｏｔでベタ（階調値２５５／２５５：濃度マックス）と白部（階調値０／２５５）を印圧３８Ｎで印画し、サーマルヘッドと保護層の動摩擦力を測定した。
【００７８】
上記の評価及び測定結果を表１に示す。
【表１】
2014000750.tif 000003
【００７９】
上記の通り、各実施例の感熱記録媒体は、画質が良好であり、また光沢度は８０以上であり、良好であった。一方で、比較例の感熱記録媒体は、画質が不良であり、光沢度は８０に到らずに、光沢性が劣ったものがあった。動摩擦力に関しては、実施例は３０Ｎ以下であり、記録時のサーマルヘッドとの摩擦力が低く、滑性が良い結果であった。一方で、比較例は３０Ｎを超える動摩擦力であり、記録時のサーマルヘッドとの摩擦力が高く、滑性が悪く、走行不良のための印画不良が発生しやすいものであった。
【符号の説明】
【００８０】
１      感熱記録媒体
２      基材
３      感熱発色層
４      中間層
５      保護層
【図１】
2014000750.tif 000004